(57)【要約】【課題】インク中の揮発性物質が金属層と内面層の界面にたまることを防止し、ひいてはそれに起因する反応を防止してインクの保管性を向上させたインクパックを提供すること。【解決手段】本発明のインクパックは、インクを貯留するインク容器を備えた、インクジェットプリンタ用インクパックであって、前記インク容器は、少なくとも内面層と、該内面層の外側に配された金属製遮光層と、を備えてなり、前記内面層は、それぞれ組成の異なる熱可塑性樹脂からなる樹脂層が、複数積層されてなる多層構造を有することを特徴とする。【選択図】図２
2009214316.tif 000002
【特許請求の範囲】
【請求項１】
インクを貯留するインク容器を備えた、インクジェットプリンタ用インクパックであって、
前記インク容器は、少なくとも内面層と、該内面層の外側に配された金属製遮光層と、を備えてなり、
前記内面層は、それぞれ組成の異なる熱可塑性樹脂からなる樹脂層が、複数積層されてなる多層構造を有することを特徴とするインクパック。
【請求項２】
前記内面層は、それぞれ酸素透過率の異なる熱可塑性樹脂からなる樹脂層が、複数積層されてなる多層構造を有することを特徴とする請求項１に記載のインクパック。
【請求項３】
前記内面層は、少なくともその一部が、内側から酸素透過率の高い順に前記複数の樹脂層が積層されてなることを特徴とする請求項２に記載のインクパック。
【請求項４】
前記内面層は、内側から順に、
酸素透過率が８０００〜２０００ｍｌ・２５．４μｍ／ｍ２・２４ｈｒ・ａｔｍの熱可塑性樹脂からなる第一樹脂層と、
酸素透過率が１００〜１０ｍｌ・２５．４μｍ／ｍ２・２４ｈｒ・ａｔｍの熱可塑性樹脂からなる第二樹脂層と、が少なくとも積層されていることを特徴とする請求項１乃至３のいずれかに記載のインクパック。
【請求項５】
前記内面層を構成する熱可塑性樹脂の少なくとも一部が、ガラス転移点Ｔｇが６０℃以上の樹脂であることを特徴とする請求項１乃至４のいずれかに記載のインクパック。
【請求項６】
前記内面層が、内側から順に、ポリエチレン及び／又はポリプロプレンからなる第一樹脂層と、ポリエチレンテレフタレート及び／又はナイロンからなる第二樹脂層と、が積層されてなることを特徴とする請求項１乃至５のいずれかに記載のインクパック。
【請求項７】
前記内面層の少なくとも一部が、内側からポリエチレン／ナイロンの順に積層されていることを特徴とする請求項１乃至６のいずれかに記載のインクパック。
【請求項８】
前記内面層の少なくとも一部が、内側からポリエチレン／ナイロン／エチレン-ビニルアルコール共重合樹脂の順に積層されていることを特徴とする請求項１乃至７のいずれかに記載のインクパック。
【発明の詳細な説明】
【技術分野】
【０００１】
本発明は、インクを貯留するインク容器を備えた、インクジェットプリンタ用インクパックに関する。
【背景技術】
【０００２】
従来、記録ヘッドからインクをターゲットに対して噴射する液体噴射装置として、インクジェット式プリンタ（以下、単に「プリンタ」と言う）が知られている（例えば、特許文献１）。こうしたプリンタでは、通常、プリンタの所定箇所にインクカートリッジを着脱可能に装着し、そのインクカートリッジ内に収容された可撓性を有するインクパックを加圧ポンプにより加圧することで、インクパック内に充填されたインクを記録ヘッドへ圧送するようにしている。
または、ヘッド側からチューブポンプなどで吸引することにより、インクパック内に充填されたインクを記録ヘッドに供給するようにしている。
【０００３】
ところで、インクジェット記録方式には、水性インク、油性インク、溶剤インク、紫外線硬化型インク（「ＵＶ硬化型インク」、「ＵＶインク」ともいう。）など、様々なインクを用いる方法がある。
紫外線線硬化型インクジェット記録方式は、インク吸収性の乏しい基材に対しても画像形成する方法として、近年注目を集めている。これらには、水、水性溶剤、各種有機溶剤にて反応性のモノマーを希釈した溶剤タイプと、硬化後溶剤が残らない無溶剤タイプとがあり、近年は、無溶剤型のインクが注目されている。
紫外線硬化型のインクとしては、アクリレートモノマーを主体としたラジカル重合性のインクと、エポキシモノマーやオキセタンモノマーを主体としたカチオン重合性のインクが知られている。
【０００４】
しかしながら、紫外線硬化型のインクに用いるアクリレートモノマー、エポキシモノマー、オキセタンモノマーなどは、従来の水性インク、油性インク、溶剤インクに用いられてきた希釈溶剤とは大きく異なる性質を示し、インクジェットヘッドのクリーニング、送液、インク貯蔵などに関して、特に長期の耐久性には多くの問題を抱えていた。モノマーは多くのプラスチックと相溶しやすい。その為、これらのインクと接触する部材として、従来から用いられているような部材を用いると、紫外線硬化型インクがプラスチック部材に浸透することによって変質し、その機能を発揮できない。
【０００５】
このようなインクジェットプリンタ用インクパックに用いられるフィルムは、内部に収納したインクの成分が外部へ蒸発したり、逆に外気の水分、酸素などがインク内に侵入しないよう、さらに紫外線硬化型インクの場合には、外部からの光を遮断するために、金属層を有する多層のフィルム構造となっている。
図５は、従来のインクジェットプリンタ用インクパックに用いられるフィルム構成の一例を示す断面図である（例えば、特許文献２参照）。このフィルム２１１は、通常、内面層２１２に、溶着性を考慮して、ポリエチレン（ＰＥ）、ポリプロピレン（ＰＰ）が使用されている。この内面層２１２と、ガスバリア性及び遮光性を有するアルミなどからなる金属層２１３と、ナイロン等からなる外層２１６とを、接着剤層２１４を介して接着させている。また、外層２１６の内側には、接着剤層２１４になじみやすくするためにシリカ蒸着層２１５が設けられていている。
【０００６】
しかしながら、前述した従来のフィルム構造では、内面層を構成するポリエチレン（ＰＥ）にガスバリア性がない（すなわち、ガス透過性が高い）ため、インク中の成分が内面層を通過して、ガスバリア性の高い（すなわち、ガス透過性が低い）金属層と内面層との界面にたまり、反応が開始され界面で固形物が形成されてしまう。また、界面にたまったインクのうち、内面層の性能を低下させる成分が、内面層を損傷してしまう。そして、内部に収納された紫外線硬化型インクの保管性を低下させてしまうという問題があった。
加えて、水性インク、油性インク、溶剤インクなどにおいても、内面層のピンホールを通してインクが滲み出すことで、インクパックの表面にインクしみが形成されて、外観を損ねたり、著しい場合には、ピンホール周辺で顔料などの凝集を生じ、インクの保管性を低下させてしまう問題があった。
【特許文献１】特開２００４−２９１２４６号公報
【特許文献２】特開２００７−１９６４２５号公報
【発明の開示】
【発明が解決しようとする課題】
【０００７】
本発明は、このような従来の実情に鑑みて考案されたものであり、インク中の揮発性物質が金属層と内面層の界面にたまることを防止し、ひいてはそれに起因する反応を防止してインクの保管性を向上させたインクパックを提供することを目的とする。
【課題を解決するための手段】
【０００８】
本発明の請求項１に記載のインクパックは、インクを貯留するインク容器を備えた、インクジェットプリンタ用インクパックであって、前記インク容器は、少なくとも内面層と、該内面層の外側に配された金属製遮光層と、を備えてなり、前記内面層は、それぞれ組成の異なる熱可塑性樹脂からなる樹脂層が、複数積層されてなる多層構造を有することを特徴とする。
本発明の請求項２に記載のインクパックは、請求項１において、前記内面層は、それぞれ酸素透過率の異なる熱可塑性樹脂からなる樹脂層が、複数積層されてなる多層構造を有することを特徴とする。
本発明の請求項３に記載のインクパックは、請求項２において、前記内面層は、少なくともその一部が、内側から酸素透過率の高い順に前記複数の樹脂層が積層されてなることを特徴とする。
本発明の請求項４に記載のインクパックは、請求項１乃至３のいずれかにおいて、前記内面層は、内側から順に、酸素透過率が８０００〜２０００ｍｌ・２５．４μｍ／ｍ２・２４ｈｒ・ａｔｍの熱可塑性樹脂からなる第一樹脂層と、酸素透過率が１００〜１０ｍｌ・２５．４μｍ／ｍ２・２４ｈｒ・ａｔｍの熱可塑性樹脂からなる第二樹脂層と、が少なくとも積層されていることを特徴とする。
本発明の請求項５に記載のインクパックは、請求項１乃至４のいずれかにおいて、前記内面層を構成する熱可塑性樹脂の少なくとも一部が、ガラス転移点Ｔｇが６０℃以上の樹脂であることを特徴とする。
本発明の請求項６に記載のインクパックは、請求項１乃至５のいずれかにおいて、前記内面層が、内側から順に、ポリエチレン及び／又はポリプロプレンからなる第一樹脂層と、ポリエチレンテレフタレート及び／又はナイロンからなる第二樹脂層と、が積層されてなることを特徴とする。
本発明の請求項７に記載のインクパックは、請求項１乃至６のいずれかにおいて、前記内面層の少なくとも一部が、内側からポリエチレン／ナイロンの順に積層されていることを特徴とする。
本発明の請求項８に記載のインクパックは、請求項１乃至７のいずれかにおいて、前記内面層の少なくとも一部が、内側からポリエチレン／ナイロン／エチレン-ビニルアルコール共重合樹脂の順に積層されていることを特徴とする。
【発明の効果】
【０００９】
本発明では、インク容器を構成する内面層を、それぞれ組成の異なる熱可塑性樹脂からなる樹脂層が複数積層されてなる多層構造とすることで、紫外線硬化型インク中の揮発性物質が各樹脂層の界面に分散される。これにより前記揮発性物質が金属製遮光層と内面層の界面にたまることを、ひいてはそれに起因する反応を防止することができる。その結果、本発明では、インクの保管性を向上させたインクパックを提供することができる。
さらに、水性インク、油性インク、溶剤インクなどにおいても、内面層のピンホールを通してインクが滲み出すことで、インクパックの表面にインクしみが形成されて、外観を損ねたり、著しい場合には、ピンホール周辺で顔料などの凝集を生じ、インクの保管性を低下させてしまう問題を防止することができ、保管性と耐久性に優れたインクパックを提供することができる。
【発明を実施するための最良の形態】
【００１０】
以下、本発明に係るインクパックの一実施形態を図面に基づいて説明する。
図１は、本発明のインクパックの一構成例を模式的に示す図であり、（ａ）は斜視図、（ｂ）はＡ１−Ａ２線における縦断面図である。また、図２は、本発明の要部であるインクパック１のインク容器２を構成する積層フィルム１０を拡大して示す断面図である。
本発明のインクパックは、紫外線硬化型インク等のインクを貯留するインクジェットプリンタ用インクパックであって、図１に示すように、インクパック１は、内部にインクが貯留されるインク容器２と、インク容器２に設けられたインク供給孔部５と、から構成される。
前記インク容器２は、可撓性を有する袋状であり、それの内周面に筒状部材３が、高い接着力でもって結合されている。
【００１１】
特に、図２に示すように、本発明のインクパック１では、前記インク容器２は、少なくとも内面層１１と、該内面層１１の外側に配された金属製遮光層１２と、を備えてなり、前記内面層１１は、それぞれ組成の異なる熱可塑性樹脂からなる樹脂層が、複数積層されてなる多層構造を有することを特徴とする。
本発明では、インク容器２を構成する内面層１１を、それぞれ組成の異なる熱可塑性樹脂からなる樹脂層が複数積層されてなる多層構造とすることで、紫外線硬化型インク中の揮発性物質が、その揮発性・樹脂透過性の違いに基づき、各樹脂層の界面に分散される。これにより前記揮発性物質が金属製遮光層１２と内面層１１の界面にたまることを、ひいてはそれに起因する反応を防止することができる。その結果、本発明のインクパック１は、インクの保管性が向上したものとなる。
さらに、本発明のインクパック１は、内面層１１が多層構造であるため、内面層１１を貫通するようなピンホールが生じにくいと考えられ、内面層１１のピンホールを通してインクが滲み出すことで、インクパックの表面にインクしみが形成されて、外観を損ねるような不具合も生じにくい。
インク容器２の具体的な構成については後述する。
【００１２】
インク供給孔部５は、後述するようにカートリッジケースに取付固定されインク供給孔３ａを中心に有する筒状部材３（スパウトと称する。インクパック１の栓に相当する。）と、該筒状部材３のインク供給孔３ａ内に嵌挿されインク容器２の外部と内部との連通を遮断するシール部材４とにより構成される。
筒状部材３は、ポリエチレンやポリプロピレン等の熱接着性樹脂の成形物からなり、図２に示すように、インク容器２の上端縁に挟み込まれた状態でヒートシールされ、中央部に貫通孔（インク供給孔３ａ）が形成された装着部３ｂと、この装着部３ｂに連設され、インク容器２の外側に突出する、先端に注出口を有する円筒状の口部３ｃと、を備えており、相互に連通した状態となっている。
【００１３】
前記シール部材４は、インク供給孔３ａの内周面の内径よりも大きい外径を有し、弾性に抗してシール部材４をインク供給孔３ａに圧入することにより、シール部材４の外周面とインク供給孔３ａの内周面とが弾性的接触してシール性（密封性）が確保され、インク容器２の外部と内部との連通を確実に遮断するようになっている。
前記シール部材４は、インク不透過性かつ気体不透過性の弾性材料から形成される。これによりシール性が確保され、インク漏れを防止するとともに、インク中に気泡を発生させるのが抑えられる。このような弾性材料としては、ゴム材料が用いられる。これにより上記効果をより確実なものとすることができる。
【００１４】
そして本発明のインクパック１において、前記インク容器２は、少なくとも内面層１１と、該内面層１１の外側に配された金属製遮光層１２と、を備えてなり、前記内面層１１は、それぞれ組成の異なる熱可塑性樹脂からなる樹脂層が、複数積層されてなる多層構造を有する。
図２は、インク容器２を構成する積層フィルム１０の一例を示す断面図である。この積層フィルム１０Ａは、熱可塑性樹脂からなる内面層１１と、この内面層１１の外側にアルミニウム等の金属が蒸着形成された金属製遮光層１２とを備える。さらに金属製遮光層１２の外側には、接着剤層１３を介してナイロン等からなる外面層１４が接着されている。外面層１４の内側には接着剤層１３になじみやすくするためにシリカ蒸着層（図示せず）が設けられていてもよい。
【００１５】
そして、前記内面層１１は、それぞれ酸素透過率の異なる熱可塑性樹脂からなる樹脂層が、複数積層されてなる多層構造を有する。内面層１１を、それぞれ酸素透過率の異なる樹脂層が複数積層されてなる多層構造とすることで、インク中の揮発性物質を各樹脂層の界面に分散することができる。これにより前記揮発性物質が金属製遮光層１２と内面層１１の界面にたまることを、ひいてはそれに起因する反応を防止することができる。
【００１６】
特に、前記内面層１１は、少なくともその一部が、内側（インクに接する側）から酸素透過率の高い順に前記複数の樹脂層が積層されてなることが好ましい。複数の樹脂層を内側から酸素透過率の高い順に配することで、インク中の揮発性物質を各樹脂層の界面に効率よく分散することができる。これにより前記揮発性物質が金属製遮光層１２と内面層１１の界面にたまることを、ひいてはそれに起因する反応を確実に防止することができる。その結果、本発明のインクパック１は、インクの保管性が向上したものとなる。
【００１７】
前記内面層１１は、酸素透過率が２０００〜８０００ｍｌ・２５．４μｍ／ｍ２・２４ｈｒ・ａｔｍの熱可塑性樹脂（第一熱可塑性樹脂）からなる第一樹脂層１１ａと、酸素透過率が１０〜１００ｍｌ・２５．４μｍ／ｍ２・２４ｈｒ・ａｔｍの熱可塑性樹脂（第二熱可塑性樹脂）からなる第二樹脂層１１ｂと、が少なくとも積層されていることが好ましい。上記のような酸素透過率を有する、酸素透過率の大きい第一樹脂層１１ａと、酸素透過率の小さい第二樹脂層１１ｂとを組み合わせることで、インク中の揮発性物質を各樹脂層の界面に効率よく分散することができる。
このような酸素透過率が２０００〜８０００ｍｌ・２５．４μｍ／ｍ２・２４ｈｒ・ａｔｍの熱可塑性樹脂（第一熱可塑性樹脂）としては、特に限定されるものではないが、例えば、ポリエチレン（ＰＥ、ＬＤＰＥ、ＬＬＤＰＥ）、ポリプロプレン（ＰＰ）、アクリロニトリル−ブタジエン−スチレン共重合体（ＡＢＳ）、ポリカーボネート、ポリスチレン、テフロン（登録商標）等が挙げられる。前述の材料の中から、パックのシール性や耐インク性等を考慮して適宜選択される。
また、酸素透過率が１０〜１００ｍｌ・２５．４μｍ／ｍ２・２４ｈｒ・ａｔｍの熱可塑性樹脂（第二熱可塑性樹脂）としては、特に限定されるものではないが、例えば、ポリエチレンテレフタレート（ＰＥＴ）、ナイロン、エチレン-ビニルアルコール共重合樹脂（ＥＶＯＨ）、ポリ塩化ビニル（ＰＶＣ）、ポリアセタール、ポリアクリロニトリル等が挙げられる。
【００１８】
また、前記内面層１１を構成する熱可塑性樹脂の少なくとも一部が、インクによってはガラス転移点Ｔｇが６０℃以上の樹脂であることが好ましい。ガラス転移点Ｔｇが６０℃以上の樹脂を用いることで、特に高温環境下にインクパック１が保管された場合、ガラス転移点Ｔｇが６０℃未満の樹脂を用いるよりもインクの透過性が低くなるので、保管がしやすくなる。
このようなガラス転移点Ｔｇが６０℃以上の樹脂としては、特に限定されるものではないが、例えば、ポリスチレン、ポリアクリロニトリル、ポリ塩化ビニル（ＰＶＣ）、ポリエチレンテレフタレート（ＰＥＴ）、ナイロン等が挙げられる。
【００１９】
特に、内面層１１は、上述したような樹脂材料として、ポリエチレン及び／又はポリプロプレンからなる第一樹脂層１１ａと、ポリエチレンテレフタレート及び／又はナイロンからなる第二樹脂層１１ｂと、が内側から順に積層されてなることが好ましい。
また、内面層１１は、その少なくとも一部が、内側からポリエチレン（第一樹脂層１１ａ）／ナイロン（第二樹脂層１１ｂ）と、が順に積層されていることがより好ましい。
内面層１１を上記のような樹脂材料を用いた積層構造とすることで、インク中の揮発性物質を各樹脂層の界面により効率よく分散することができる。これにより前記揮発性物質が金属製遮光層１２と内面層１１の界面にたまることを、ひいてはそれに起因する反応をより確実に防止することができる。その結果、本発明のインクパック１は、インクの保管性がより向上したものとなる。
【００２０】
本発明のインクパック１において、内面層１１は、２層構造に限定されず３層構造を有していてもよい。
例えば、図３は、インク容器２を構成する積層フィルム１０の他の例を示す断面図である。図３に示す積層フィルム１０Ｂのように、内面層１１は、その少なくとも一部が、内側からポリエチレン（第一樹脂層１１ａ）／ナイロン（第二樹脂層１１ｂ）／エチレン-ビニルアルコール共重合樹脂（第三樹脂層１１ｃ）の順に積層されていることがさらに好ましい。内面層１１の積層数を多くすることで、インク中の揮発性物質を各樹脂層の界面にさらに効率よく分散することができる。これにより前記揮発性物質が金属製遮光層１２と内面層１１の界面にたまることを、ひいてはそれに起因する反応をさらに確実に防止することができる。その結果、本発明のインクパック１は、インクの保管性がさらに向上したものとなる。
【００２１】
このような内面層１１を構成する各樹脂層の厚みとしては、特に限定されるものではないが、例えば、１０〜１５０μｍとすることが好ましい。特に６０〜１００μｍとすることが好ましい。
また、上述したような複数の樹脂層が積層されてなる内面層１１は、その全体の厚みとしては、特に限定されるものではないが、例えば、２０〜１８０μｍとすることが好ましい。特に、８０〜１２０μｍとすることが好ましい。内面層１１の厚みが薄すぎると、パックの強度が低下したり、インクが透過しやすくなる等の不具合を生じる。一方、内面層の厚みが厚すぎると、パックの柔軟性が失われ、取り扱いが不便になったり、収納できるインク量が少なくなったりするなどの不具合がある。
【００２２】
以上のように構成された積層フィルム１０からなるインク容器２は、袋状に形成されていて、内部にインクが収納される。収納されたインク中の揮発性物質は、ガス透過性を有する内面層１１を通過するが、内面層１１を多層構造とすることで、揮発性物質が各樹脂層の界面に分散される。これにより前記揮発性物質が金属製遮光層１２と内面層１１の界面にたまることを、ひいてはそれに起因する反応を防止することができる。
また、前記金属製遮光層１２は、アルミ等の金属蒸着膜であるので、内面層１１を通過したインク中の揮発性物質が金属製遮光層１２で遮断され接着剤層１３をアタックすることがなく、金属製遮光層１２と外面層１４との接着状態を長期にわたって維持できる。また金属製遮光層１２は、外部からの光を遮断するので、インク成分の劣化を阻止することができる。
【００２３】
このような本発明のインクパック１では、６０℃・２４時間の保管条件下において、前記内面層１１を透過する紫外線硬化型インク量が、０．１ｇ／ｍ２以上、１ｇ／ｍ２以下の範囲であることが好ましい。前記内面層１１を透過するインク量を前記範囲とすることで、本発明のインクパック１はインク保管性に優れたものとなる。
なお、上述した実施形態では、内面層１１が２層または３層の積層構造を有する場合を例に挙げて説明したが、本発明はこれに限定されるものではなく、４層以上の積層構造を有する場合についても適用可能である。
【００２４】
上述したような本発明のインクパック１は、通常、図４に示すように、蓋材２１を備えた箱形状のカートリッジケース２２内に収納、取付固定されインクカートリッジ２０として用いられる。
上記インクカートリッジ２０を用いて印刷する場合には、インク供給針（図示せず）を、シール部材４を突き破って筒状部材３のインク供給孔３ａに挿通させることで、中空状のインク供給針を通じて、インク容器２の内部のインクが外部に導き出し可能な状態とされる。なお、前記インク供給針は、インク供給管（図示せず）を通じて、プリンタの印字ヘッド（図示せず）に接続されている。
【００２５】
以上、本発明のインクパックについて説明してきたが、本発明はこれに限定されるものではなく、発明の趣旨を逸脱しない範囲で、適宜変更が可能である。
また、上述した実施形態では、インクカートリッジの内部に装着されて用いられるインクパックを例に挙げて説明したが、本発明のインクパックはこれに限定されず、インクカートリッジに装着されずに用いられるインクパックや、あるいはその他の形態で用いられるインクパックについても適用可能である。
【実施例】
【００２６】
以下に示すような構成の積層フィルムを用いてインクパックを作製し、その内部にパッキングされたインクの保存性を評価した。
（実施例１）
以下に示す構成で内面層、金属製遮光層及び外面層を内側から順に積層してフィルムを作製した。
＜積層フィルム構成＞
内面層：（内側）ポリエチレン（８５μｍ）／ナイロン（１５μｍ）（外側）
金属製遮光層：アルミニウム（９μｍ）
外面層：ナイロン（１５μｍ）
前記積層フィルムを用いてインク容器を作製し、図１に示すようなインクパックを作製した。
【００２７】
＜紫外線硬化型インク組成＞
・ヘキサンジオールジアクリレート    ２０重量部
・SOLSPERSE32000（ゼネカ製）    ０．５重量部
・カーボンブラック（MA230、三菱化学製）    ２．５重量部
をステンレス製密閉容器に入れ、ジルコニアビーズと共に８時間ボールミルを行い、顔料分散液を調製した。
この顔料分散液を２３重量部に。
・テトラヒドロフルフリルアクリレート    ３０重量部
・イソオクチルアクリレート    ３０重量部
・ウレタンアクリレート（UA-4400、新中村化学製）    １０重量部
を加えて良く攪拌し、さらに
・IRGRCURE  819（チバスペシャリティケミカルズ製）    ５重量部
・ベンゾフェノン    ２重量部
を加えて良く攪拌した後、目開き２μｍのステンレスメッシュでろ過することで、紫外線硬化型インク組成物を得た。
そして、上記のインクパックに紫外線硬化型インクを入れてパッキングした。
【００２８】
（実施例２）
内面層の厚みを変えた。すなわち、内面層の構成を、内側から順にポリエチレン（１０５μｍ）／ナイロン（１５μｍ）としたこと以外は、実施例１と同様にインクパックを作製し、上記紫外線硬化型インクを入れてパッキングした。
（実施例３）
内面層を３層構成とした。すなわち、内面層の構成を、内側から順にポリエチレン（６０μｍ）／ナイロン（１５μｍ）／ＥＶＯＨ（２０μｍ）としたこと以外は、実施例１と同様にインクパックを作製し、上記紫外線硬化型インクを入れてパッキングした。
（比較例）
内面層を、ポリエチレン（８０μｍ）からなる単層構造としたこと以外は、実施例１と同様にインクパックを作製し、上記紫外線硬化型インクを入れてパッキングした。
【００２９】
以上のようにして作製された各実施例及び比較例のインクパックを６０℃のオーブンに入れて保管し、１５日、３０日、６０日経過したところで取り出した。パック内のインクが固まっていないか確認し、インクの物性（粘度、粒径）を測定した。
また、インクの状態を観察し、評価した。インクが溶液の場合には○、インクが明らかに粘度が上昇している場合には△、インクがゲル化している場合には×とした。
評価結果を表１に示す。なお、表１においては、６０℃、１５日保管可能を合格レベルとする。
【００３０】
【表１】
2009214316.tif 000003
【００３１】
表１から明らかなように、内面層が単層構造である比較例のインクパックでは、日が経過するにつれてインクの粘度が高く、粒径が大きくなり、保管１６日でインクが固まって（ゲル化）してしまった。
これに対し、内面層を複数層の積層構造とした実施例１〜３のインクパックでは、日が経過してもインクの粘度や粒径の変化が少なく、１９〜３４日もインクが保管可能であった。
以上の結果より、本発明のインクパックは、従来のインクパックに比べ、インクの保管性が向上したことが確認された。
【００３２】
また、ソルベントインク（溶剤インク）についても、インクの保管性について評価した。
＜紫外線硬化型インク組成＞
・溶剤（エチレングリコールモノブチルエーテルアセテート：プロピレングリコールモノエチルエーテルアセテート＝４：１）    ８０重量部
・染料（Ｃ．Ｉ．ソルベントブラック３）    ２重量部
・ロジン変性フェノール（タマノル414、荒川化学製）    １８重量部
上記材料を４５℃で混合溶解した後、目開き２μｍのステンレスメッシュでろ過することで、ソルベントインク組成物を得た。
上記ソルベントインクを、上記実施例３で作製したインクパックと、上記比較例で作製したインクパックに入れてパッキングした。
【００３３】
以上のようにして作製されたインクパックを室温下、６０℃の保管試験を行い、試験後のインクパックの状態を目視により観察、評価した。
その結果、実施例３のインクパックでは、外観上の異常は認められなかった。一方、比較例のインクパックでは、パック表面にまだら状のシミが確認された。比較例のインクパックでは、ソルベントインク中の染料が内面層と透過、または内面層のピンホールを通してパック表面にブリードアウトしたものと考えられる。
このように、本発明のインクパックは、ソルベントインクに対しても、従来のインクパックに比べ、インクの保管性が向上したことが確認された。
【産業上の利用可能性】
【００３４】
本発明は、インクジェットプリンタ等に用いられるインクパックに適用可能である。
【図面の簡単な説明】
【００３５】
【図１】本発明に係るインクパックの一構成例を模式的に示す図であり、（ａ）は斜視図、（ｂ）は縦断面図である。
【図２】図１に示すインクパックにおいて、インク容器を構成する積層フィルムの一例を模式的に示す断面図である。
【図３】インク容器を構成する積層フィルムの他の一例を模式的に示す断面図である。
【図４】インクパックが、カートリッジケースに収納される様子を示す斜視図である。
【図５】従来のインクパックにおいて、インク容器を構成する積層フィルムの一例を模式的に示す断面図である。
【符号の説明】
【００３６】
１…インクパック、２…インク容器、３…筒状部材、３ａ…インク供給孔、４…シール部材、１０Ａ，１０Ｂ…積層フィルム、１１…内面層、１１ａ…第一樹脂層、１１ｂ…第二樹脂層、１１ｃ…第三樹脂層、１２…金属製遮光層、１４…外面層  
【図１】
2009214316.tif 000004
【図２】
2009214316.tif 000005
【図３】
2009214316.tif 000006
【図４】
2009214316.tif 000007
【図５】
2009214316.tif 000008